(57)【要約】【課題】高精度に造形された人工歯を得る。【解決手段】造形設計システムでは、取得した印象情報から形成する人工歯の印象データを生成すると共に（ステップ１０２）、造形に用いる材料及び焼成条件に基づいて収縮量を予測して（ステップ１０４）、予測結果に基づいて印象データを補正することで、造形に用いる三次元の造形データを生成する（ステップ１０６）。この造形データに基づいて造形、焼成を行う（ステップ１０８、１１０）。これにより、印象情報により定まる人工歯を高精度に製造できる。【選択図】図５
2018171308.tif 000002
【特許請求の範囲】
【請求項１】
形成する人工歯の三次元の印象データを生成する生成ステップと、
三次元の造形データに基づき三次元造形装置により造形した造形物を所定の焼成条件で焼成装置により焼成した際の収縮量を、予め定めた予測情報を用いて予測する予測ステップと、
予測結果に基づいて焼成後の造形物の寸法が前記形成する人工歯の寸法と同様になるように前記人工歯の印象データを補正して、前記三次元の造形データを生成する補正ステップと、
を含む人工歯の造形データ生成方法。
【請求項２】
前記予測情報には、前記三次元造形装置において造形に用いる材料、及び前記焼成装置における焼成時間及び焼成温度の焼成条件を含む請求項１に記載の人工歯の造形データ生成方法。
【請求項３】
前記予測情報には、前記形成する人工歯の造形に用いた前記三次元の造形データ、及び該造形物の焼成後の三次元の焼結データが含まれる請求項１又は請求項２に記載の人工歯の造形データ生成方法。
【請求項４】
前記焼成装置により焼成された前記造形物から前記三次元の焼結データを取得する取得ステップと、
前記形成する人工歯の印象データ、該形成する人工歯の印象データに対する前記予測結果、生成された前記三次元の造形データ、及び取得された前記三次元の焼結データに基づいて前記予測情報を更新する更新ステップと、
を更に含む請求項１から請求項３の何れか１項に記載の人工歯の造形データ生成方法。
【請求項５】
前記形成する人工歯の前記印象データは、人工歯の根元側が切除されて有床義歯にされる人工歯の印象データである請求項１から請求項４の何れか１項に記載の人工歯の造形データ生成方法。
【請求項６】
コンピュータに、請求項１から請求項５の何れか１項に記載の人工歯の造形データ生成方法の各ステップを実行させるための人工歯の造形データ生成プログラム。
【請求項７】
形成する人工歯の寸法を含む印象情報を受付ける受付ステップと、
前記印象情報から前記形成する人工歯の三次元の印象データを生成する生成ステップと、
三次元の造形データに基づき三次元造形装置により造形した造形物を所定の焼成条件で焼成装置により焼成した際の収縮量を、予め定めた予測情報を用いて予測する予測ステップと、
予測結果に基づいて焼成後の造形物の寸法が前記形成する人工歯の寸法と同様になるように前記人工歯の印象データを補正して、前記三次元の造形データを生成する補正ステップと、
前記補正ステップにより生成された前記三次元の造形データに基づき、前記三次元造形装置により造形物を生成する造形ステップと、
前記造形物を前記焼成装置により焼成して前記人工歯を形成する焼成ステップと、
を含む人工歯の製造方法。
【請求項８】
前記焼成ステップにより焼成された焼成後の造形物から三次元の焼結データを取得するステップと、
前記三次元の焼結データと、前記形成する人工歯の前記印象データとを比較して、焼成された造形物を評価する評価ステップと、
を含む請求項７に記載の人工歯の製造方法。
【請求項９】
前記評価ステップの評価結果に基づいて、前記予測情報を更新する更新ステップを含む請求項８に記載の人工歯の製造方法。
【請求項１０】
コンピュータに、
請求項７から請求項９の何れか１項に記載の人工歯の製造方法の各ステップを実行させるための人工歯の製造プログラム。
【発明の詳細な説明】
【技術分野】
【０００１】
本発明は、人工歯の造形データ生成方法、人工歯の造形データ生成プログラム、人工歯の製造方法、及び人工歯の製造プログラムに関する。
【背景技術】
【０００２】
従来、歯科治療の際に口腔内に装着される修復物や補綴物（インレー、部分被覆冠、全部被覆冠、ブリッジ、部分床義歯、全部床義歯、インプラント上部構造など）及びそれらに用いられる人工歯などは、そのほとんどが手作業により製作されてきた。
近年、ＣＡＤ（Computer Aided Design）／ＣＡＭ（Computer Aided Manufacturing）システムを利用した人工歯や義歯床の製造が提案されている。
【０００３】
例えば、特許文献１では、ＣＡＤ／ＣＡＭによる生成情報に基づき、３次元プリンターを使用して、光硬化性粘性混合物を含む組成物による層を積み重ねて、義歯や義歯床を製造する提案がなされている。また、特許文献１では、従来の歯科用組成物は、その遅い反応性及びパテ状のため、３Ｄ印刷法に適用不可能であることから、低粘度、適切な硬化速度、最小限の収縮率及び優れた機械的特性を有し、３Ｄ印刷法を使用する義歯床及び人工歯の構築に好適であるように配合された、単純で容易に光硬化可能な液体樹脂組成物を提案している。
【０００４】
また、特許文献２では、オートクレープなどにより高温にさらしても形状が変化せずに、３次元生体模型、インプラント又は人工骨などの３次元構造体を得ることができ、３次元構造体をラピッドプロトタイプ法により製造することに適した像形成用組成物を提案している。
【０００５】
一方、人工歯や人工歯を有床義歯として用いた義歯床などにおいては、口腔内に装着されることで大きな荷重が作用する。３Ｄプリンターにおいて造形に用いられる樹脂材料としては、光硬化型レジンが一般的であるが、光硬化型レジンは、人工歯や有床義歯として口腔内に用いるのにより適した材料・プロセスが求められている。
ここから、人工歯を造形するための樹脂材料の変更、造形した人工歯を焼結する焼結プロセスの実施等により、人工歯の仕上がりの改善が試みられている。
【０００６】
例えば、特許文献３では、生体硬組織充填材として、生体における補綴部位の形状を計測して得られた計測値に対して、所定の値で調整した形状データを形成し、形成した形状データに基づいて補綴用型を形成した後、セラミック粉末と硬化性樹脂の混合材を補綴用型に充填・硬化後に焼成した焼成体を用いるように提案している。また、特許文献３では、焼成を行うことで混合樹脂に収縮変形が生じることから、形状データを調整する値として、収縮率の逆数倍を用いるように提案している。
【先行技術文献】
【特許文献】
【０００７】
【特許文献１】特表２０１６−５２５１５０号公報
【特許文献２】国際公開第２００７／１２２８０４号
【特許文献３】特開２０１０−００５２３０号公報
【発明の概要】
【発明が解決しようとする課題】
【０００８】
しかしながら、人工歯や有床義歯は、口腔内に装着されるため、僅かな寸法の相違や形状の相違が敏感に感じとられて、装着者に違和感や不快感を生じさせる。
【０００９】
本発明は上記事実に鑑みてなされたものであり、人工歯を高精度に製造できる人工歯の造形データ生成方法、人工歯の造形データ生成プログラム、人工歯の製造方法、及び人工歯の製造プログラムの提供を目的とする。
【課題を解決するための手段】
【００１０】
上記課題を解決するための具体的態様は、以下の通りである。
＜１＞  形成する人工歯の三次元の印象データを生成する生成ステップと、三次元の造形データに基づき三次元造形装置により造形した造形物を所定の焼成条件で焼成装置により焼成した際の収縮量を、予め定めた予測情報を用いて予測する予測ステップと、予測結果に基づいて焼成後の造形物の寸法が前記形成する人工歯の寸法と同様になるように前記人工歯の印象データを補正して、前記三次元の造形データを生成する補正ステップと、を含む人工歯の造形データ生成方法。
【００１１】
＜２＞  前記予測情報には、前記三次元造形装置において造形に用いる材料、及び前記焼成装置における焼成時間及び焼成温度の焼成条件を含む＜１＞の人工歯の造形データ生成方法。
＜３＞  前記予測情報には、前記形成する人工歯の造形に用いた前記三次元の造形データ、及び該造形物の焼成後の三次元の焼結データが含まれる＜１＞又は＜２＞の人工歯の造形データ生成方法。
＜４＞  前記焼成装置により焼成された前記造形物から前記三次元の焼結データを取得する取得ステップと、前記形成する人工歯の印象データ、該形成する人工歯の印象データに対する前記予測結果、生成された前記三次元の造形データ、及び取得された前記三次元の焼結データに基づいて前記予測情報を更新する更新ステップと、を更に含む＜１＞から＜３＞の何れかに記載の人工歯の造形データ生成方法。
＜５＞  前記形成する人工歯の前記印象データは、人工歯の根元側が切除されて有床義歯にされる人工歯の印象データである＜１＞から＜４＞の何れかに記載の人工歯の造形データ生成方法。
＜６＞  コンピュータに、＜１＞から＜６＞の何れかに記載の人工歯の造形データ生成方法の各ステップを実行させるための人工歯の造形データ生成プログラム。
【００１２】
＜７＞  形成する人工歯の寸法を含む印象情報を受付ける受付ステップと、前記印象情報から前記形成する人工歯の三次元の印象データを生成する生成ステップと、三次元の造形データに基づき三次元造形装置により造形した造形物を所定の焼成条件で焼成装置により焼成した際の収縮量を、予め定めた予測情報を用いて予測する予測ステップと、予測結果に基づいて焼成後の造形物の寸法が前記形成する人工歯の寸法と同様になるように前記人工歯の印象データを補正して、前記三次元の造形データを生成する補正ステップと、前記補正ステップにより生成された前記三次元の造形データに基づき、前記三次元造形装置により造形物を生成する造形ステップと、前記造形物を前記焼成装置により焼成して前記人工歯を形成する焼成ステップと、を含む人工歯の製造方法。
【００１３】
＜８＞  前記焼成ステップにより焼成された焼成後の造形物から三次元の焼結データを取得するステップと、前記三次元の焼結データと、前記形成する人工歯の前記印象データとを比較して、焼成された造形物を評価する評価ステップと、を含む＜７＞に記載の人工歯の製造方法。
＜９＞  前記評価ステップの評価結果に基づいて、前記予測情報を更新する更新ステップを含む＜８＞に記載の人工歯の製造方法。
＜１０＞  コンピュータに、＜７＞から＜９＞の何れかに記載の人工歯の製造方法の各ステップを実行させるための人工歯の製造プログラム。
【発明の効果】
【００１４】
以上説明したように本発明によれば、人工歯を高精度に製造できる、という効果がある。
【図面の簡単な説明】
【００１５】
【図１】本実施の形態に係る造形設計システムの概略構成図である。
【図２】本実施の形態に係る人工歯の製造工程を示す流れ図である。
【図３】人工歯が用いられる義歯床の概略を示す斜視図である。
【図４】形成する人工歯、造形物及び焼結物の大きさの概略を示す斜視図である。
【図５】人工歯の製造処理の概略を示す流れ図である。
【図６】実施例の人工歯を示す概略斜視図である。
【発明を実施するための形態】
【００１６】
以下、図面を参照して本発明の実施の形態の一例を詳細に説明する。
図２には、本実施の形態に係る人工歯（有床義歯）の製造工程の概略が示されており、図３には、人工歯が用いられる義歯床の一例が示されている。
【００１７】
図２に示すように、人工歯の製造工程は、受付部としての印象取得工程８０、設計部としての造形設計工程８２、造形部としての造形工程８４、硬化部としての硬化工程８６、焼成部としての焼成工程８８を含む。人工歯は、印象取得工程８０、造形設計工程８２、造形工程８４、硬化工程８６、焼成工程８８を経て生成されて、仕上げ工程９０において仕上げられる。なお、硬化工程８６は、造形工程８４に含まれていても良い。
【００１８】
本実施の形態の造形工程８４では、ラピッドプロトタイプ法を応用して人工歯の立体像（三次元モデル）を作成する。造形工程８４における造形手法としては、結合剤噴射法、指向性エネルギー体積法、材料抽出法、材料噴射法、粉末床溶融結合法、シート積層法、液槽光重合法のほか、積層造形法、光造形法、粉末造形法、熱溶解積層法、及びインクジェット法等、何れを適用しても良い。本実施の形態では、人工歯を製造する樹脂の材料として光硬化型レジン（光硬化型セラミックコンポジットレジン。以下、光硬化型セラミックレジンともいう）を用いており、造形工程８４には、光造形法が適用された付加製造技術、所謂三次元造形装置としての３Ｄプリンター（３Ｄ印刷装置）が用いられる。
【００１９】
印象取得工程８０は、製造する人工歯の寸法に関する印象情報を取得する（受付ける）。また、印象取得工程８０においては、人工歯の造形に用いる材料（光硬化型セラミックレジンの成分）が指定されても良く、印象情報には、人工歯の製造に用いる材料（材料の成分を含む）を含むことが好ましい。さらに、印象情報には、焼成工程８８において造形物を焼成する際の焼成条件が含まれることが好ましく、印象取得工程８０においては、焼成条件が取得されても良い。
【００２０】
人工歯の寸法には、長さ、幅及び厚さが含まれ、また、人工歯の寸法には、形状が含まれる。また、人工歯の情報には、口腔内における位置が含まれる。なお、個々の人工歯において、長さは、上下方向（Ｚ軸方向）の長さであり、幅は、Ｘ軸方向の長さであり、厚さは、Ｙ軸方向の長さとしても良い。
【００２１】
造形設計工程８２は、印象情報に基づいた人工歯の三次元データである印象データを生成する。また、造形設計工程８２では、生成した印象データに基づいて、後述する予測情報を用いて焼成時の収縮量を予測し、造形工程８４において用いる三次元データである造形データを生成する。また、造形設計工程８２においては、人工歯の造形に用いる材料（光硬化型セラミックレジンの成分）と共に、焼成工程８８において適用される焼成条件が設定される。
【００２２】
造形工程８４は、設定された人工歯の材料を用いて、人工歯の造形を行う。また、造形工程８４では、造形設計工程８２において作成された造形データに基づいて造形を行う。硬化工程８６では、光硬化型セラミックレジンを用いた人工歯の造形物を更に光硬化させる。
【００２３】
焼成工程８８では、硬化された人工歯の造形物を造形設計工程８２において設定された焼成条件に基づいて焼成することで、人工歯の造形物から有機成分等を除去した焼結物を生成する。この後、仕上げ工程９０では、焼結物に対してカラーリング等の各種の仕上げ処理を施すことで、製品とする人工歯に仕上げる。また、人工歯を有床義歯として仕上げる場合は、仕上げ工程９０において有床義歯の組み付けが行われる。
【００２４】
図３に示すように、人工歯１０が用いられる有床義歯１２には、義歯床１４が含まれる。義歯床１４は、人工歯１０が固定される部位である床部１６を有する。床部１６には、複数のソケット部１８が形成されている。義歯床１４は、口腔内の上顎側又は下顎側に装着される。本実施の形態の義歯床１４では、床部１６が湾曲されており、口腔内に装着される際に、床部１６の湾曲の内側寄りが口腔内奥側の舌側にされ、湾曲の外側が口腔内外側の唇側にされる。
【００２５】
複数のソケット部１８のうち少なくとも２つは隣接されている。本実施の形態の義歯床１４では、全てのソケット部１８が湾曲した床部１６に列状に配置されており、複数のソケット部１８が列の並び方向に隣接されている。
【００２６】
有床義歯１２として用いられる人工歯１０は、根元部分が除かれる所謂ティースカットが施された状態で造形される。ソケット部１８の各々の形状は、底浅の孔状にされており、ティースカットされた状態にされて製造された人工歯１０の根元の形状に合わせられている。ソケット部１８の各々には、ティースカットされた状態で製造された人工歯１０が嵌め込まれて接着剤によって固定される。
【００２７】
一方、図２に示すように、本実施の形態に係る人工歯の製造工程においては、評価工程９２が設けられている。評価工程９２では、形成する人工歯１０と同様の寸法の焼結物が得られたか否かを評価する。この際、評価工程９２では、焼結物の三次元データとしての焼結データを取得すると共に、造形設計工程８２から形成する人工歯１０の印象データを取得し、印象データと造形データとを比較することで、焼結物を評価する。評価工程９２において、形成する人工歯１０と同様の寸法と評価された焼結物が仕上げ工程９０において人工歯１０（又は有床義歯１２）として仕上げられる。
【００２８】
図４には、形成する人工歯１０、造形された人工歯１０の造形物（造形データにより表される造形物）１０Ａ、及び造形物１０Ａを焼成した焼結物（焼結データにより表される焼結物）１０Ｂの概略が斜視図にて示されている。なお、図４には、ティースカットされた人工歯１０、及び人工歯１０の製造過程における造形物１０Ａ及び焼結物１０Ｂが示されている。また、図４では、人工歯１０の根元側（義歯床１４側）をＺ軸の正側にして、Ｘ、Ｙ、Ｚ軸を示している。
【００２９】
本実施の形態の製造工程においては、光硬化型セラミックレジンを用いて人工歯１０の造形物１０Ａを生成し、生成した造形物１０Ａを焼成して焼結物１０Ｂを形成する。このため、造形物１０Ａと造形物１０Ａを焼成して得られる焼結物１０Ｂとの間には、寸法等に相違が生じ、造形物１０Ａに対して焼結物１０Ｂが収縮している。
【００３０】
焼結物１０Ｂの収縮には、造形物の材料（光硬化型セラミックレジンの成分）、焼成条件等が影響する。焼成工程８８においては、焼成条件として焼成時間や焼成時間における温度変化などの温度履歴が定められる。また、焼結物１０Ｂの収縮には、造形物１０Ａを造形する際の環境温度、環境湿度等が影響することも考えられる。
【００３１】
ここから、予測情報としては、造形物の造形に用いる樹脂の材質（光硬化型セラミックレジンの樹脂成分及び樹脂成分ごとの成分割合）、造形環境（例えば、造形工程８４における温度及び湿度等）、及び焼成条件（例えば、焼成時間、焼成温度及び焼成温度の時間変化など）と共に、造形データ及び焼結データが関連付けられた情報が用いられる。
【００３２】
本実施の形態の造形設計工程８２においては、造形物１０Ａから焼結物１０Ｂを生成する際の収縮量（収縮率でも良い）を予測し、予測した収縮量に応じて、印象データを補正した造形データ（造形物１０Ａ）を生成することで、寸法等が形成する人工歯１０と同様になる焼結物１０Ｂが得られるようにしている。また、造形設計工程８２では、評価工程９２により取得された焼結データを用いて、予測情報の更新を行う。なお、評価工程９２において、形成する人工歯１０と焼結物との寸法等に相違があると評価された場合には、更新された予測情報に基づいて印象データを再補正して造形データを再生成して、再生成した造形データに基づいた焼結物の作り直しが行われる。
【００３３】
図１には、本実施の形態に係る造形設計システム２０の概略構成がブロック図にて示されている。本実施の形態では、造形設計システム２０が造形設計工程８２における処理機能を担う。また、造形設計システム２０は、印象取得工程８０及び評価工程９２の少なくとも一方における処理機能を担っても良く、更に、造形設計システム２０は、造形工程８４における処理機能を担っても良い。
【００３４】
本実施の形態では、造形設計システム２０にＣＡＤ（Computer  aided  design）システムが用いられており、ＣＡＤシステムにより造形設計工程８２における処理機能を担っている。また、本実施の形態の造形設計システム２０は、一例として印象取得工程８０、造形工程８４及び評価工程９２における処理機構を担っており、人工歯１０の製造システムとしても機能できるようになっている。
【００３５】
造形設計システム２０は、演算処理部２２、主記憶部２４、入力部２６、出力部２８、補助記憶部３０、及びインターフェイス部３２を含んでおり、演算処理部２２、主記憶部２４、入力部２６、出力部２８、補助記憶部３０、及びインターフェイス部３２がバス３４を介して相互に接続されたコンピュータによって構成されている。
【００３６】
主記憶部２４には、演算処理部２２のオペレーションプログラム（ＯＳ）等が記憶されており、演算処理部２２が主記憶部２４からオペレーションプログラムを読み出して実行することで、造形設計システム２０が動作する。また、入力部２６には、キーボード、マウス、タブレット等の入力デバイスが設けられており、出力部２８には、ディスプレイ及びプリンター等の出力デバイスが設けられている。
【００３７】
一方、造形設計システム２０のインターフェイス部３２には、印象取得工程８０及び評価工程９２に読取部として用いられる三次元読取装置としての三次元スキャナー（以下、３Ｄスキャナーという）３６、造形工程８４に用いられる三次元造形装置としての三次元プリンター（以下３Ｄプリンターという）３８、及び焼成工程８８に用いられる焼成装置４０が接続されている。また、本実施の形態では、造形工程８４における造形時の温度及び湿度などの環境条件を検出する環境センサー４２を設けており、環境センサー４２が３Ｄプリンター３８と共に造形設計システム２０に接続されている。３Ｄスキャナー３６、３Ｄプリンター３８、焼成装置４０及び環境センサー４２は、ＬＡＮ（Local  Area  Network）又はインターネットなどの公衆通信回線網を介して相互にデータ（情報）の送受信可能にされて造形設計システム２０に接続されている。これにより、３Ｄスキャナー３６、３Ｄプリンター３８、焼成装置４０、及び造形設計システム２０が互いに異なる場所（例えば遠隔地）に設けられていても、造形設計システム２０により３Ｄスキャナー３６、３Ｄプリンター３８、及び焼成装置４０が制御可能にされている。
【００３８】
造形設計システム２０の補助記憶部３０は、例えば、ハードディスク装置等の情報の書き換えが可能な不揮発性の記憶媒体が用いられている。補助記憶部３０には、例えば、市販のＣＡＤソフトウェア（３ＤＣＡＤソフトウェア）などの造形設計プログラム４４がインストールされている。また、補助記憶部３０には、印象取得プログラム４６、造形プログラム４８、焼成プログラム５０、及び評価プログラム５２等が記憶されている。さらに、補助記憶部３０には、予測情報のデータベース５４が形成されていると共に、予測プログラム５６及び学習プログラム５８が記憶されている。
【００３９】
演算処理部２２が、補助記憶部３０から造形設計プログラム４４、印象取得プログラム４６、造形プログラム４８、焼成プログラム５０、評価プログラム５２、予測プログラム５６及び学習プログラム５８を読み出して実行することで、造形設計システム２０は、造形設計部（造形設計工程８２）、印象取得部（印象取得工程８０）、造形部（造形工程８４）、焼成部（焼成工程８８）、評価部（評価工程９２）、予測部（造形設計工程８２）及び学習部（造形設計工程８２）としての処理機能を実行する。
【００４０】
予測情報のデータベース５４には、造形物の材料（光硬化型セラミックレジンとして用いる樹脂の含有物及び含有物ごとの含有率が特定される情報、樹脂メーカーの商品名でも良い）、造形環境（例えば、造形工程８４における温度及び湿度等）、及び焼成条件（例えば、焼成時間、焼成温度、及び焼成温度の時間変化など、総称して温度履歴ともいう）が関連付けられて記憶されている。また、データベース５４には、造形物の材料（光硬化型セラミックレジンの成分）、造形環境（例えば、造形工程８４における温度及び湿度等）、及び焼成条件（例えば、温度履歴など）の組み合わせに応じた焼結物の収縮量（及び収縮率）が記憶されている。これらの予測情報とは、予め設定された初期値（デフォルト値）が記憶されても良く、また、人工歯１０を製造することにより順次蓄積されていても良い。
【００４１】
また、データベース５４に記憶される予測情報には、平均的な人工歯１０又は一般的な人工歯１０を示すモデルデータ、平均データ、又はリファレンスデータが記憶されていても良い。
【００４２】
さらに、データベース５４に蓄積される予測情報には、焼成前の造形物の三次元データ（造形データ）、造形物が焼成された焼結物の三次元データ（焼成後の三次元データ、焼結データ）が記憶される。造形データ及び焼結データには、歯の種類ごとに対応する寸法等（長さ、厚さ、幅、形状、及び歯の位置等）が含まれる。また、データベース５４に蓄積される予測情報には、造形データ及び焼結データから得られる造形物と焼結物との差分、焼結物の収縮量及び焼結物の収縮率が含まれる。
また、データベース５４には、人工歯１０を製造するごとに、形成する人工歯１０の印象情報から得られる人工歯１０の三次元データである印象データが蓄積される。
【００４３】
造形設計システム２０では、データベース５４に各種の予測情報を格納し、格納した予測情報を用いることで、形成する人工歯１０に高精度にあわせた焼結物を製造できる。
【００４４】
次に、図５を参照しながら、本実施の造形設計システム２０（造形システム）を具体的に説明する。図５には、造形設計システム２０における人工歯１０の製造処理が流れ図にて示されている。
【００４５】
人工歯１０の製造では、最初のステップ１００において、形成する人工歯１０の印象情報を取得する。印象情報の取得には、例えば、形成する人工歯１０のサンプル（例えば実際の歯）がある場合には、サンプルを３Ｄスキャナー３６に装着して読み取る。これにより、サンプルの三次元画像が得られる。また、人工歯１０の製造に用いる材料の指定がある場合、材料に関する情報（樹脂の含有成分及び含有成分ごとの割合、樹脂メーカーの商品名であっても良い）を受け付ける。また、人工歯１０の製造する際の焼成温度及び焼成時間等の焼成条件の指定があれば、焼成条件の指定を受ける。
【００４６】
なお、サンプルの三次元画像などの印象情報は、ネットワークを介して入力される印象情報を造形設計システム２０が受け付けても良い。また、サンプルの三次元画像に変えて、三次元の印象データが入力される場合、三次元の印象データを印象情報として受け付けても良い。
【００４７】
次のステップ１０２では、取得した印象情報に基づいて形成する人工歯１０の三次元データとしての印象データを生成する。印象データの生成には、市販の３ＤＣＡＤソフトウェア等が用いられ、印象データは、印象情報（サンプルの三次元画像等）から作成することができる。また、有床義歯１２として用いる人工歯１０を製造する場合には、ティースカットされた形状の印象データが作成される。
【００４８】
印象データを作成すると、ステップ１０４では、造形物を焼成して焼結物を作成した際に焼結物に生じる収縮量を予測する。この際、印象情報として樹脂の材質及び焼成条件が指定されている場合、指定された樹脂の材料及び焼成条件に基づいて予測情報から収縮量を読み込む。また、樹脂の材質及び焼成条件の少なくとも一方が指定されていない場合、指定されていない条件（樹脂の材質及び焼成条件の少なくとも一方）を、造形設計システム２０に接続されている３Ｄプリンター３８及び焼成装置４０に合せて設定する。
【００４９】
また、収縮量を予測する際には、環境センサー４２によって造形に用いる３Ｄプリンター３８の設置環境の温度及び湿度（環境温度及び環境湿度）を検出し、環境温度及び環境湿度を含めて収縮量を予測することがより好ましい。
【００５０】
この後、ステップ１０６では、予測した収縮量に基づいて印象データを補正することで、造形物を造形する三次元データとしての造形データを生成する。予測した収縮量（収縮率）に基づいて印象データを補正する場合、印象データをＺ軸方向に拡大し、拡大した印象データを３Ｄプリンター３８の解像度に合せてＺ軸に沿って分割する。この後、分割した各々のデータ（平面形状を示すデータ）をＸ−Ｙ軸平面に沿って拡大する。これにより、印象データを容易に且つ高精度に補正して、造形データを生成することができる。
【００５１】
このようにして造形データを作成すると、ステップ１０８へ移行して、造形処理を行う。造形処理は、３Ｄプリンター３８を用いて、設定された材質の樹脂を造形データに基づいて層状に積み重ねる。これにより、造形データに基づいて造形した造形物１０Ａが得られる。なお、造形設計システム２０は、造形時の３Ｄプリンター３８の設置環境の環境条件（環境温度及び環境湿度）を環境センサー４２により検出し、検出した環境条件を、データベース５４に格納して予測情報に含める。
【００５２】
ステップ１１０では、造形されてさらに硬化された造形物１０Ａに対して、焼成処理が行われる。焼成処理は、焼成装置４０を用いて、設定された焼成時間及び焼成温度に基づいて造形物１０Ａを焼成する。これにより、焼結物１０Ｂが得られる。なお、造形設計システム２０は、焼成された焼結物１０Ｂに対する温度履歴を取得して、予測情報としてデータベース５４に格納する。
【００５３】
この後、ステップ１１２では、焼成することで得られる焼結物１０Ｂを３Ｄスキャナー３６に装着して読み取る。これにより得られる焼結物１０Ｂの三次元画像から焼結物１０Ｂの三次元データである焼結データが得られる。
【００５４】
ステップ１１４、ステップ１１６では、焼結データと印象データを比較することで、人工歯１０に対する焼結物１０Ｂを評価する。この際、焼結データにより示される焼結物１０Ｂの寸法が、人工歯１０の寸法等（印象情報に含まれる寸法及び形状、寸法は、長さ、厚さ、幅を含む）と比較されて、焼結物１０Ｂの寸法等が人工歯１０の寸法等と一致するか又は一致するとみなせる場合（人工歯１０に対して焼結物１０Ｂの寸法等が所定の誤差範囲内である場合）、良好と評価されてステップ１１６において肯定判定される。なお、形状は、三次元データにて示される。
【００５５】
ステップ１１６において肯定判定されると、ステップ１１８に移行して、焼結データを元の印象データに関連付けてデータベース５４に格納する。
【００５６】
これに対して、焼結物１０Ｂの寸法が人工歯１０の寸法と一致するとみなせない場合（人工歯１０に対して焼結物１０Ｂの寸法が所定の誤差範囲を超えている場合）、不良と評価されてステップ１１６において否定判定される。
【００５７】
ステップ１１６において否定判定されるとステップ１２０へ移行する。このステップ１２０では、造形データに対する焼結データの差分（差分、収縮量及び収縮率）が算出されて、造形データが算出結果と共に、造形データ、樹脂の材質、造形の環境情報、焼成温度、焼成時間、焼成履歴等に関連付けられてデータベース５４に格納される。これと共に、ステップ１２０では、予測情報の更新が行われる。
【００５８】
この後、ステップ１０４で移行して、更新された予測情報に基づいて元の印象データに対する補正が行われて、人工歯１０の作り直しが行われる。また、良好と評価される焼結物１０Ｂが作成されると、作成された焼結物１０Ｂが人工歯１０として仕上げられて、有床義歯１２が作成される。
【００５９】
このように、造形設計システム２０では、形成する人工歯１０の印象データを生成すると共に、造形物１０Ａを所定の焼成条件で焼成した際の収縮量を予測して、予測結果に基づいて造形データを生成する。このために、高精度に人工歯１０に合う焼結物１０Ｂを形成することができて、形成する人工歯１０を高精度に製造できる。
【００６０】
また、予測に用いる予測情報には、造形に用いる材料である樹脂の材質、及び焼成条件として適用する焼成時間及び焼成温度を含むので、焼結物１０Ｂの収縮量を高精度に予測できる。なお、予測情報には、造形時の環境温度及び環境湿度等の環境条件を含ませることが好ましく、これにより、例えば、造形物中の含水量等が変化して、焼成後の収縮量が変化しても、収縮量を高精度に予測できる。
【００６１】
さらに、予測情報には、形成する人工歯１０の印象データ、造形物１０Ａの造形データ及び焼結物１０Ｂの造形データを含むことが好ましく、これにより、同様の人工歯１０の製造が要求（依頼）された場合に、依頼された人工歯１０を高精度に製造できる。
【００６２】
造形設計システム２０では、焼結物１０Ｂから焼結データを取得して、取得した焼結データに基づいて予測情報を更新（学習）するので、製造する人工歯１０の数が増加するにしたがって、より高精度に収縮量を予測できて、人工歯１０を高精度に製造できる。
【００６３】
また、造形設計システム２０は、根元側が除去（ティースカット）された人工歯１０の印象データを生成することで、仕上げ工程９０において、人工歯１０を有床義歯１２として用いる際の義歯床１４への組み付けを容易にできる。
【００６４】
さらに、仕上げ工程９０においては、作業者が手作業で焼結物１０Ｂを人工歯１０として仕上げて、義歯床１４への取り付けを行う。このため、焼結物１０Ｂの寸法が形成する人工歯１０の寸法と異なると、作業者が手作業で切削作業や研磨作業等を行う必要がある。これに対して、本実施の形態では、焼結データと印象データを比較して、焼結物１０Ｂを評価するので、仕上げ工程９０における作業が極めて容易になる。
【００６５】
なお、本実施の形態に造形設計システム２０は、印象取得工程８０、造形工程８４、焼成工程８８、及び評価工程９２に対する処理機能を合わせもっているが、これに限るものではない。印象取得工程８０、造形工程８４、焼成工程８８、及び評価工程９２には、造形設計システム２０とは別に制御のためのコンピュータを設けても良い。この場合、印象取得工程８０、造形工程８４、焼成工程８８、及び評価工程９２の各々に設けたコンピュータを、ＬＡＮや公衆通信回線網等を介してデータの送受信が可能にされて造形設計システム２０に接続されることが好ましい。これにより、形成する人工歯１０の依頼の受け付けから形成する人工歯１０となる焼結物１０Ｂの製造までを容易に且つ高精度に行うことができる。
【実施例】
【００６６】
以下、本発明の一実施例を詳細に説明する。本実施例は、人工歯の製造に本発明を適用したものであり、本発明は以下の実施例に限定されるものではない。
【００６７】
実施例では、以下の材料及び機器を使用して、人工歯を製造した。
・材料：３Ｄプリンター用セラミックレジン（Ｔｅｔｈｏｎ３Ｄ社製、成分：ポーセリン粉末、メタクリレートモノマー、メタクリレートオリゴマー、開始剤）
・ＣＡＤソフトウェア：Ｇｅｏｍａｇｉｃ  Ｄｅｓｉｇｎ  Ｘ（３Ｄシステムズ社）
・３Ｄプリンター：卓上型３ＤプリンターＦｏｒｍ１＋（Ｆｏｒｍｌａｂｓ社製）
・３Ｄプリンターソフトウェア：Ｐｒｅｆｏｒｍ  Ｖ２．１０．２（Ｆｏｒｍｌａｂｓ社製）
・３Ｄスキャナー：ＣａｒａＤＳ３６０  Ｓｃａｎ３．２（ＨｅｒｅａｕｓＫｕｌｚｅｒ社製）
・ＵＶ硬化装置：ＨｉＬｉｔｅＰｏｗｅｒ（ＨｅｒｅａｕｓＫｕｌｚｅｒ社製）
・３Ｄ解析ソフトウェア：Ｎｅｔｆａｂｂ  ｆｏｒ  Ａｕｔｏｄｅｓｋ（Ａｕｔｏｄｅｓｋ社製）
・電気炉：ＦＯ１００（ヤマト科学社製）
【００６８】
＜人工歯の作成＞
ある患者の上顎デンチャーデザインデータ（人工歯データ、形状データ）及びティースカットデータを取得し、３次元ＣＡＤソフトウェアを使用し、人工歯データをティースカットデータに基づいて修正した。これにより、図６に示す右第１歯〜右第７歯、左第１歯〜左第７歯までの各々のティースカットデータを作成した。なお、図６において、歯の各々は、根元部分が上向きにされて示されている。
【００６９】
次に、作成した人工歯データ（各ティースカットデータ）を３Ｄプリンターソフトに読み込み、３Ｄプリンターに用いる材料、及び電気炉において適用する焼成条件に基づいて収縮率を予測し、予測した収縮率を考慮して、Ｘ、Ｙ、Ｚ軸方向にそれぞれ１９％拡大した（予測情報に基づく造形データの作成）。
【００７０】
次に、ＣＡＤソフトウェアを用いて、造形データにより表される人工歯を配列して、５−３０％の角度で傾けてサポートを立てた。サポートは、密度（サポート数密度）：１．０、ポイントサイズ（サポート直径）：１．０〜１．２ｍｍとした。
【００７１】
次に、３Ｄプリンター用セラミックレジンを使用し、卓上型３Ｄプリンターを用いて人工歯を造形した。
造形工程完了後、造形物を卓上型３Ｄプリンターのプリンタープラットホームから外して、イソプロピルアルコールに浸漬した。１０分間浸漬後に、造形物を取り出し、乾燥後、人工歯部とサポート部とを切り離し、歯科技工用ハンドピースを用いて、人工歯部分に残ったサポート部を取り除き、造形物としての人工歯に仕上げた。
次に、ＵＶ硬化装置を用いて、造形物として仕上げた人工歯を、１５分間ＵＶ硬化した。
【００７２】
この後、電気炉を用いて、ＵＶ硬化した人工歯を焼結した。焼成条件とする焼成温度プロファイルは、以下の通りに設定した。
・０°Ｃ−６５０°Ｃ（昇温速度：３０°Ｃ／ｈｒ）
・６５０°Ｃ−１０００°Ｃ（昇温速度：９５°Ｃ／ｈｒ）
・１０００°Ｃ−１１５０°Ｃ（昇温速度：１３０°Ｃ／ｈｒ）
・１１５０°Ｃ（１ｈｒ）
焼成後、冷却し、焼成した人工歯を取り出した。
【００７３】
＜人工歯の評価＞
入手した床形状データに基づき、ＣＡＤ／ＣＡＭにより義歯床を作製した。この義歯床の人工歯ポケット部に人工歯を入れてみたところ、焼成前の人工歯は、ソケット部に入らなかったが、焼成後の人工歯は、問題なく人工歯ポケット部に入った。
【００７４】
焼成後の人工歯のそれぞれを、３Ｄスキャナーを使用してスキャンし、それぞれの焼成後の３Ｄデータ（三次元データ）を得た。３Ｄスキャナーの誤差は、３０μｍ程度である。
【００７５】
また、焼成前の人工歯の各々についても、３Ｄスキャナーを使用してスキャンし、それぞれの焼成前の３Ｄデータを得ている。
【００７６】
表１には、各人工歯について、焼成前の３Ｄデータ（焼結前サイズ）及び焼成後の３Ｄデータ（焼結後サイズ）を示す。表１において「Ｘ」、「Ｙ」、「Ｚ」は、Ｘ軸、Ｙ軸、Ｚ軸の各々の方向の寸法を示す。また、表１には、各人工歯について算出した焼成前の体積、焼成前の表面積、焼成後の体積、及び焼成後の表面積と共に、焼成前後の収縮率を算出して示している。
【００７７】
【表１】
2018171308.tif 000003
【００７８】
表１に示されるように、焼成前後の人工歯は、例えば、Ｘ、Ｙ、Ｚ軸方向の長さは、各々平均で２３％、２２％、２４％収縮し、軸方向によって長さの収縮率が異なるうえ、各々の歯の軸方向長さの収縮率自体にもバラツキがある。また、体積や表面積の収縮率も、各々の歯において異なる。
従って、各々の歯の形状によって収縮率(軸方向長さ、体積、表面積)にバラツキがあることから、左右の第１歯から第７歯の各々について、算出された焼成前後の収縮率に基づいて、造形データを再作成して製造することで、上顎デンチャーデザインデータに対して、寸法及び形状に相違のない人工歯を得ることができると期待される。
【００７９】
次に、５人の患者を被験者として、実際に人工歯（有床義歯）を設けた義歯床を作成し、作成した義歯床を被験者の各々に２日間装着させ、装着感に関するヒヤリングを行った。
その結果、いずれの被験者からも、口腔内に違和感や不快感を生じることがないとの感想が得られた。
【符号の説明】
【００８０】
１０    人工歯
１０Ａ    造形物
１０Ｂ    焼結物
２０    造形設計システム
３６    ３Ｄスキャナー
３８    ３Ｄプリンター（三次元造形装置）
４０    焼成装置
４２    環境センサー
【図１】
2018171308.tif 000004
【図２】
2018171308.tif 000005
【図３】
2018171308.tif 000006
【図４】
2018171308.tif 000007
【図５】
2018171308.tif 000008
【図６】
2018171308.tif 000009